(57)【要約】【課題】強化ガラスに高エネルギー光を照射することで、強化ガラスを着色する方法、およびこのようにして着色した強化ガラスを消色する方法を提供し、リサイクルが容易な強化ガラスを供給する【解決手段】レーザ発振器、光変調器、ガルバノメータおよびリニアトランスレータに搭載された集光レンズおよび対物レンズ、またはｆθレンズからなるレーザ照射装置より、内部に応力歪みを持たせた強化ガラスに高エネルギー光を照射することで、該ガラス中に非架橋酸素ホールセンタまたは屈折率変調部位を形成して着色させることを特徴とする強化ガラスの着色方法および該着色方法により着色した強化ガラスを軟化点以上に加熱溶融させて消色する方法。【選択図】図１
2004002056.tif 000002
【特許請求の範囲】
【請求項１】
内部に応力歪みを持たせた強化ガラスに高エネルギー光を照射することで、該ガラス中に非架橋酸素ホールセンタまたは屈折率変調部位を形成して着色させることを特徴とする強化ガラスの着色方法。
【請求項２】
請求項１に記載の強化ガラスの着色方法であって、レーザ発振器、光変調器、リニアトランスレータに搭載された集光レンズ、対物レンズ、およびガルバノメータミラーからなるレーザ照射装置により、強化ガラスにレーザ光を照射することで、強化ガラスに非架橋酸素ホールセンタまたは屈折率変調部位を形成して着色させることを特徴とする強化ガラスの着色方法。
【請求項３】
請求項１に記載の強化ガラスの着色方法であって、レーザ発振器、光変調器、ガルバノメータミラーおよびｆθレンズからなるレーザ照射装置より、強化ガラスにレーザ光を照射することで、強化ガラスに非架橋酸素ホールセンタまたは屈折率変調部位を形成して着色させることを特徴とする強化ガラスの着色方法。
【請求項４】
レーザ発振器がＵＶパルスレーザ発振器、炭酸ガスレーザ発振器またはアルゴンイオンレーザ発振器であることを特徴とする請求項２または請求項３に記載の強化ガラスの着色方法。
【請求項５】
用いるレーザ光の種類が赤外光、近赤外光、可視光、または紫外光であることを特徴とする請求項１乃至請求項４のいずれかに記載の強化ガラスの着色方法。
【請求項６】
光変調器が音響光学変調器または電気光学変調器であることを特徴とする請求項１乃至請求項５のいずれかに記載の強化ガラスの着色方法。
【請求項７】
複数のガルバノメータミラーよって、強化ガラスへのレーザ光の照射位置を移動させることを特徴とする請求項１乃至請求項６のいずれかに記載のガラスの着色方法。
【請求項８】
水平方向および／または垂直方向に移動可能なステージによって、強化ガラスを移動させることを特徴とする請求項１乃至請求項７のいずれかに記載の強化ガラスの着色方法。
【請求項９】
請求項１乃至請求項８のいずれかに記載の強化ガラスの着色方法によって、着色されていることを特徴とする強化ガラス。
【請求項１０】
請求項１乃至請求項９のいずれかに記載の強化ガラスの着色方法によって、文字、数字、図柄またはバーコードが、強化ガラスの表面または内部に描画されていることを特徴とする強化ガラス。
【請求項１１】
請求項９または請求項１０に記載の強化ガラスを、軟化以上に加熱溶融させることによって着色部を消色する方法。
【発明の詳細な説明】
【０００１】
【発明の属する技術分野】
本発明は、強化ガラスに高エネルギー光を照射することで、強化ガラスを着色する方法、およびこのようにして着色した強化ガラスを消色する方法に関する。
【０００２】
本発明において強化ガラスとは、ガラスの圧縮には強いが引っ張りには弱い（圧縮の１／１２〜１／２４の強度）という欠点を補うために、加熱炉からでたガラスを風冷などにより急冷した風冷強化ガラス、または表面近傍の金属イオンをイオン交換した化学強化ガラスなどの、表層側に圧縮層、内部側に引張層を生じさせ、強化前のガラスに対し曲げ強度および衝撃強度を増加させたガラスをいう。
【０００３】
【従来の技術】
無色透明な廃ガラスと比較して、着色板ガラスおよび着色ガラス瓶等の廃ガラスは、発色種として遷移金属イオンあるいは金属コロイド粒子を用いて着色している。よって、ガラス原料とするために粉砕しカレットとして、再溶融しても発色種の色が残るためにリサイクルすることが難しい。即ち、着色ガラスは、遷移金属を着色源としてガラス原料に添加することで、遷移金属イオンにより着色されている。一方、着色膜付きガラスは、無機顔料または金属酸化物をシリカ、チタニアなどの透明マトリックスに分散させた着色膜を被覆して製造される。この様に、着色ガラスおよび着色膜付きガラスは、遷移金属イオンまたは金属酸化物など金属によって、着色されているので、リサイクルすることが難しいという問題があった。即ち、溶融しても色が残り、色の違うガラスは同じ溶融窯で溶融することができずリサイクルできないという問題があった。
【０００４】
カレットとして再溶融した際に着色が残らないように、リサイクルに適した着色ガラスがいくつか提案されている。例えば、（ａ）透明ガラスに有機ポリマーをコーティングしてなる着色ガラス、（ｂ）透明ガラスに有機色素を含有したケイ素アルコキシドのゾルをコーティングした着色ガラスがあり、共にリサイクルのための再溶融時に発色種を熱分解させて消色する方法である。
【０００５】
他には、板ガラスに紫外レーザ光を照射することによって、ガラス内部にマイクロクラックを発生させ、光を散乱させることで白色に呈色させる着色方法が知られている。
【０００６】
また、光やＸ線をガラスに照射すると、ガラスが着色する現象が知られている。この着色は、ソーダライムシリケートガラスなどのアルカリガラス中の非架橋酸素Ｓｉ−Ｏ−Ｎａに、光またはＸ線を照射しＯ−Ｎａより電子を放出させることで、可視光が吸収される非架橋酸素ホールセンタなどのカラーセンタを形成させ、光またはＸ線を照射した部分が褐色に着色したことによるものである。しかしながら、光またはＸ線照射は、ガラスの強度低下、透明性の劣化などの原因となるので、着色方法としては、積極的に研究されず、逆に光照射による着色を防ぐ研究が盛んに行われ、カラーセンタによるガラスの着色は、常温においても不安定で、徐々に退色するという問題もあり、ガラスの着色手段として顧みられることはなかった。
【０００７】
【発明が解決しようとする課題】
前述のようにカレットとして再溶融した際に着色が残らないように、リサイクルに適した着色ガラスがいくつか提案されているが、（ａ）の方法はコーティング時、有機溶媒が揮発すること、ポリマー膜に数１０μｍの膜厚を要しキズが付き易いこと、焼成の際に有機ポリマーの分解に伴うガスが発生すること等の課題がある。（ｂ）の方法は、経時的に進行するゾルの変質および析出を抑制するためのゾル液の管理、廃液処理、およびコーティング時の雰囲気調整等の課題がある。このような方法を、強化ガラスに適用すると、着色膜生成時の加熱処理により強化ガラスの強度低下が起こる懸念がある。
【０００８】
また、前述の板ガラスに紫外レーザ光を照射することによって、ガラス内部にマイクロクラックを発生させ、光を散乱させることで白色に呈色させる着色方法を、強化ガラスに適用すると、強化ガラスは応力歪みがあるために、生成したマイクロクラックが成長してガラスが破損する恐れがある。
【０００９】
特に、自動車用窓ガラスのような強化ガラスに、強化後にオーナメントなどを該方法によっては入れられない、即ち、描画できない。
【００１０】
本発明は、このような課題を解決し、強化ガラスに高エネルギー光を照射することで、強化ガラスを着色する方法、およびこのようにして着色した強化ガラスを消色する方法を提供し、リサイクルが容易な強化ガラスを供給することを目的とする。
【００１１】
【課題を解決するための手段】
本発明は、強化ガラスにレーザ光を照射することで、該強化ガラス中に可視光を吸収するカラ−センタ、即ち、非架橋酸素ホールセンタを形成する、または屈折率変調部位を形成して着色させる方法である。
【００１２】
本発明により着色された強化ガラスは、軟化点以上に加熱することで非架橋酸素ホールセンタまたは屈折率変調部位が消滅し消色するので、ガラスの着消色が行える。
【００１３】
即ち、本発明は、内部に応力歪みを持たせた強化ガラスに高エネルギー光を照射することで、該ガラス中に非架橋酸素ホールセンタまたは屈折率変調部位を形成して着色させることを特徴とする強化ガラスの着色方法である。
【００１４】
更に、本発明は、上記の強化ガラスの着色方法であって、レーザ発振器、光変調器、リニアトランスレータに搭載された集光レンズ、対物レンズ、およびガルバノメータミラーからなるレーザ照射装置により、強化ガラスにレーザ光を照射することで、強化ガラスに非架橋酸素ホールセンタまたは屈折率変調部位を形成して着色させることを特徴とする強化ガラスの着色方法である。
【００１５】
更に、本発明は、上記の強化ガラスの着色方法であって、レーザ発振器、光変調器、ガルバノメータミラーおよびｆθレンズからなるレーザ照射装置より、強化ガラスにレーザ光を照射することで、強化ガラスに非架橋酸素ホールセンタまたは屈折率変調部位を形成して着色させることを特徴とする強化ガラスの着色方法である。
【００１６】
更に、本発明は、レーザ発振器がＵＶパルスレーザ発振器、炭酸ガスレーザ発振器またはアルゴンイオンレーザ発振器であることを特徴とする上記の強化ガラスの着色方法である。
【００１７】
更に、本発明は、　用いるレーザ光の種類が赤外光、近赤外光、可視光、または紫外光であることを特徴とする上記の強化ガラスの着色方法である。
【００１８】
更に、本発明は、光変調器が音響光学変調器または電気光学変調器であることを特徴とする上記の強化ガラスの着色方法である。
【００１９】
更に、本発明は、複数のガルバノメータミラーよって、強化ガラスへのレーザ光の照射位置を移動させることを特徴とする上記の強化ガラスの着色方法である。
【００２０】
更に、本発明は、水平方向および／または垂直方向に移動可能なステージによって、強化ガラスを移動させることを特徴とする上記の強化ガラスの着色方法である。
【００２１】
更に、本発明は、上記の強化ガラスの着色方法によって、着色されていることを特徴とする強化ガラスである。
【００２２】
更に、本発明は上記の強化ガラスの着色方法によって、文字、数字、図柄またはバーコードが、強化ガラスの表面または内部に描画されていることを特徴とする強化ガラスである。
【００２３】
更に、本発明は、上記の強化ガラスを、軟化点以上に加熱することによって着色部を消色する方法である。
【００２４】
強化ガラスに集光紫外レーザを照射すると２光子吸収によって、カラーセンターを生成する。このカラーセンターの光吸収によって強化ガラスは褐色を呈する。
【００２５】
または、強化ガラスに集光紫外レーザを照射すると、周囲のガラスとは屈折率が異なるレーザショットの痕跡（屈折率変調部位）を生成する。レーザ照射屈折率変調部位は厳密には透明であるが、レーザを照射しない周囲のガラスとは光の屈折が異なるため、透かしを入れたように白く見える。このため屈折率変調部位によっても、強化ガラスに文字や絵柄を描画することができる。
【００２６】
本発明の強化ガラスの着色方法に使用するレーザ照射装置の構成物であるレーザ発振器には、連続的にレーザ光を発光する連続レーザ発振器、パルス状にレーザ光を発光するパルスレーザ発振器のどちらを用いても構わない。例えば、高出力レーザ発振器である炭酸ガスレーザ発振器、ＹＡＧレーザ発振器、ＵＶパルスレーザ発振器またはアルゴンイオンレーザ発振器などを用いることができる。
【００２７】
また、用いるレーザ光の種類は、赤外光、近赤外光、可視光または紫外光が挙げられ、波長１００ｎｍ以上、１ｍｍ（１０６ｎｍ）以下の光を使用することができ、例えば、炭酸ガスレーザ発振器、ＵＶパルスレーザ発振器またはアルゴンイオンレーザ発振器を使用することができるが、本発明においては、波長が短く光子エネルギーが高いため、ＵＶパルスレーザを用いることが好ましい。
【００２８】
本発明の強化ガラスの着色方法に使用するレーザ照射装置の構成物である光変調器は、スイッチング素子としての役割を果たす。即ち、レーザ光の進行方向を変えるか、遮蔽と透過を切り替えることで、加工物に対してレーザ光の照射のＯＮ／ＯＦＦを正確に制御するものである。ＯＮ／ＯＦＦを行うことで、文字、作画が非連続となり様々な描画に対応できる。光変調器には、音響光学変調器（以後、ＡＯＭと略する）または電気光学変調器（以後、ＥＯＭと略する）のいずれを用いても構わない。
【００２９】
ＡＯＭは、ＯＮの状態では、無線周波数域のＲＦ波を超音波に変える圧電素子、即ち、トランスデューサにより石英ガラスに超音波を伝搬させ、石英ガラスの密度揺らぎにより回折格子を形成してレーザ光を回折させ、その光路を変化させる、ＯＦＦの状態では、レーザ光を石英ガラス内に直進させるスイッチング素子である。
【００３０】
ＥＯＭは、レーザ光に電圧を掛け偏光方向を変えることで、偏光板によりレーザ光を通過または遮蔽させるスイッチング素子である。
【００３１】
本発明のガラスの着色方法に使用するレーザ照射装置の構成物であるガルバノメータミラーは、可動可能な複数のミラー、通常、Ｘミラー、Ｙミラーからなり、ミラーの角度を変えてレーザ光の光軸を振ることが可能である。Ｘミラー、Ｙミラーの角度を制御しつつ操作調整し、光軸を振って対象物であるガラスへのレーザ光の照射位置を移動させて、精度よく強化ガラスを着色することができ、結果として強化ガラスに文字、数字、図柄またはバーコードなどが描画できる。例えば、ガラスに製造番号、製造日、メーカー名などの文字情報、または１次元および２次元バーコードなどを容易に書き込むことができるばかりでなく、レーザ光を絞り込むことで、１ｍｍの間隔内に数１０本以上の線を書き込むことのできる分解能を要し、精緻描画が行える。
【００３２】
また、レーザ光の照射を用いる本発明の方法は、エネルギーロスが少なく実生産においてタクトタイムが短く経済生産に優れる。
【００３３】
本発明の強化ガラスの着色方法に使用するレーザ照射装置の構成物として、リニアトランスレータに搭載された集光レンズと対物レンズ、またはｆθレンズは、ガルバノメータミラーによって円弧状に走査されたレーザ光の焦点位置を補正し、平面上に集光させ描画の解像度を上げる役割を果たす。
【００３４】
本発明の強化ガラスの着色方法に使用するレーザ照射装置の構成物である水平方向および／または垂直方向に移動可能なステージ、例えば、照射面に対し水平方向に移動可能なＸ−Ｙ軸ステージと垂直方向に移動可能なＺ軸ステージによって、高速でレーザ光を走査する際、強化ガラスを移動させることにより強化ガラスの着色を効率よく行うことができる。
【００３５】
また、本発明は、強化ガラスにレーザ光を照射することで、該強化ガラス中に可視光を吸収するカラ−センタ、即ち、非架橋酸素ホールセンタを形成して、または屈折率変調部位を形成して強化ガラスを着色させるまた方法であるので、本発明により着色された強化ガラスは、軟化点以上に加熱溶融することで非架橋酸素ホールセンタまたは屈折率変調部位が消滅し消色するので、強化ガラスの消色が行えリサイクルが容易である。
【００３６】
本発明に使用する強化ガラスは、板ガラスに限らず瓶ガラスでもよく形状は問わない。
【００３７】
【発明の実施の形態】
図１は、レーザ光の焦点位置の制御に集光レンズおよび対物レンズを用いた本発明で使用するレーザ照射装置の一例の説明図である。
【００３８】
図１に示すレーザ発振器１は、炭酸ガスレーザ発振器、または、紫外、即ち、ＵＶパルスレーザ発振器である。ＵＶパルスレーザ発振器には、通常、ＡＯＭまたはＥＯＭからなる光変調器が、通称、Ｑスイッチとして既に組み込まれている。集光レンズ２および対物レンズ３のうち、図示しないリニアトランスレータに搭載された集光レンズ２を、リニアトランスレータにより光軸上を動かすことによって、ターゲット６である強化ガラスの照射面にレーザビームを集光する。集光位置は強化ガラスの表面または内部に調整できる。
【００３９】
炭酸ガスレーザ発振器、またはＵＶパルスレーザ発振器より発光させたレーザ光は、集光レンズ２、次いで対物レンズ３を通過した後、ガルバノメータミラーであるＸミラー４およびＹミラー５により反射し、その後、ターゲット６である強化ガラスに照射させて、該強化ガラスへのレーザ光照射部を着色する。前記強化ガラスの着色は、照射面に対し水平方向に移動可能なＸ−Ｙ軸ステージと垂直方向に移動可能なＺ軸ステージからなるＸＹＺ−ステージ７に載せて、ステージ７を移動させつつ強化ガラス上にレーザ光を走査させて行うこともできる。
【００４０】
コンピュータ８にデジタルコマンドデータとして入力され、デジタル・アナログ・コンバータ９によってアナログ信号に変換されたコントロール信号は、サーボドライバ１０に受信されて、サ−ボドライバ１０が、集光レンズ２、ガルバノメータミラーであるＸミラー４およびＹミラー５の動作を制御しつつ駆動させ、強化ガラス上のレーザ光の照射位置を移動させる。
【００４１】
図２は、レーザ光の焦点位置の制御にｆθレンズを用いた本発明に使用するレーザ照射装置の一例の説明図である。
【００４２】
レーザ発振器１である、アルゴンイオンレーザ発振器により発光したレーザ光は、スイッチング素子であるＡＯＭ１２を通過した後、ガルバノメータミラーであるＸミラー４およびＹミラー５により反射し、ｆθレンズ１３を透過した後、ターゲット６である強化ガラスに照射させて、該強化ガラスへのレーザ光照射部を着色する。ｆθレンズ１３は、ガルバノメータミラーによって走査されるレーザ光をターゲット６である強化ガラスに集光する。
【００４３】
該強化ガラスの着色は、照射面に対し水平方向に移動可能なＸ−Ｙ軸ステージと垂直方向に移動可能なＺ軸ステージからなるＸＹＺ−ステージ７によって、ステージ７を移動させつつ、該強化ガラス上にレーザ光を走査させて行うこともできる。
【００４４】
コンピュータ８に入力されたデジタルコマンドデータは、デジタル・アナログ・コンバータ９によってアナログ信号に変換される。ＡＯＭドライバ１１は、コンピュータ８から送信されデジタル・アナログ・コンバータ９によってアナログ信号に変換されたレーザ変調信号を無線周波数の信号、即ち、ＲＦ信号に変換し、図示しない圧電素子、即ち、トランスデューサを介して、ＡＯＭ１２の中に超音波を発生させる。ＡＯＭ１２に入射したレーザ光は、超音波が形成する回折格子によって回折され、その光路が変化する。その結果、レーザ光はＯＮ／ＯＦＦする。一方、コンピュータ８にデジタルコマンドデータとして入力され、デジタル・アナログ・コンバータ９によってアナログ信号に変換されたコントロール信号は、サーボドライバ１０に受信されて、サ−ボドライバ１０が、ガルバノメータミラーであるＸミラー４およびＹミラー５の動作を制御しつつ駆動させ、ターゲット６である強化ガラス上のレーザ光の照射位置を移動させる。
【００４５】
本発明のガラスの着色方法に使用するレーザ照射装置の構成物であるステージ７は、例えば、照射面に対し水平方向に移動可能なＸ−Ｙ軸ステージと垂直方向に移動可能なＺ軸ステージで構成され、高速でレーザ光を走査する際、前記強化ガラスを移動させることにより強化ガラスの着色を効率よく行うことができる。
【００４６】
図１に示したレーザ発振器１として炭酸ガスレーザ発振器またはＵＶパルスレーザ発振器を用い、レーザ光の焦点位置の制御に集光レンズ２および対物レンズ３を用いたレーザ照射装置と、図２に示したレーザ発振器１として、アルゴンイオンレーザ発振器を用い、レーザ光の焦点位置の制御にｆθレンズ１３を用いたレーザ照射装置を、本発明の強化ガラスの着色方法に使用した場合の差異について説明する。
【００４７】
図１の照射装置はＵＶパルスレーザ発振器を用いており、図２の照射装置で用いられているアルゴンイオンレーザ発振器に比較して、光子エネルギーが高いため、レーザ照射径が同じならば少ないレーザ出力で濃い着色濃度が得られる。
【００４８】
また、図１の照射装置は、ワーキングディスタンスを変えることが可能であり、リニアトランスレータに搭載された集光レンズ２をレーザ光の光軸上で動かすことによって、レーザ光の照射径を自在に変えることが可能である。
【００４９】
本発明を以下の実施例によって詳細に説明するが、本発明は、以下の実施例によって、限定されるものではない。
【００５０】
【実施例】
レーザ発振器１として、ＵＶパルスレーザ発振器を用いて、図１に示すように、リニアトランスレータに搭載された集光レンズ２、対物レンズ３、ガルバノメータ内のＸミラー４、Ｙミラー５、水平方向に移動可能なＸ−Ｙ軸ステージと垂直方向に移動可能なＺ軸ステージからなるＸＹＺ−ステージ７に付設されたホルダからなり、ホルダにターゲット６である強化ガラスが取り付けられる。
【００５１】
該強化ガラスは、板厚４ｍｍ、サイズ１００ｍｍ角のソーダライムシリケートガラスを６００℃に加熱した後、風冷して強化したものである。
【００５２】
ＵＶパルスレーザ発振器より、波長、３５５ｎｍ、繰り返し周波数、２５ｋＨｚ、パルスエネルギー、１２０μＪ、１６０μＪまたは１９０μＪで発振させたレーザ光の光径を集光レンズ２により絞ってレーザビームとし、Ｘミラー４とＹミラー５とで反射させ、ホルダに取り付けられた板厚５ｍｍ、サイズ１００ｍｍ角のターゲット６である前記強化ガラスの表面に、ライン間隔１０μｍ、ショット間隔、１０μｍ、走査速度２５０ｍｍ／ｓで走査し、照射部が８０ｍｍ×６ｍｍの長方形となるように照射した。
【００５３】
パルスエネルギーが１２０μＪのとき、強化ガラスは淡褐色に着色した。強化ガラスの内部には、屈折率変調やクラックなどのレーザショット痕はなかった。レーザ照射によって、板ガラスの表面と内部に加工痕が生成しないため、ヘーズは変化しなかった。
【００５４】
パルスエネルギーが１６０μＪのとき、強化ガラスはカラーセンターによって淡褐色に着色するとともに、周囲のガラスとは光の屈折が異なる屈折率変調によって描画した四角形が透かしを入れたように見えた。
【００５５】
パルスエネルギーが１９０μＪのとき、強化ガラスは紫外レーザ照射中に破壊することがあった。破壊しなかった場合、強化ガラスの内部には、幅２５μｍのクラックのラインが生成していた。
【００５６】
ＵＶレーザ照射により着色した強化ガラスを、加熱溶融したところ消色した。
【００５７】
【発明の効果】
本発明の強化ガラスの着色方法により、紫外レーザ照射のパルスエネルギーを最適化することによって、風冷強化ガラスを淡褐色に着色したり、透かし入れた様な状態にすることができる。その際、カラーセンタと屈折率変調による着色部位は、強化ガラスの表面と内部に加工傷を作ることなく、強化ガラスの強度を低下させない。
【００５８】
例えば、本発明の強化ガラスの着色方法により、自動車用窓ガラスのような強化ガラスに、前述のカラーセンタまたは屈折率変調による着色部位によって、オーナメントなどを強化後に描画できる。また、自動車の登録番号などを刻印すると、盗難車の照合などのセキュリティに応用することができる。
【００５９】
一方、強化ガラスの内部に目立たないかすかな文字、数字または図形を書き込むことで模造品防止に利用できる。
【００６０】
本発明の強化ガラスの着色方法によりカラーセンタや屈折率変調で着色した強化ガラスは、溶融すると透明なガラスに戻るので、リサイクルが容易である。
【００６１】
本発明の強化ガラスの着色方法は、強化ガラスの装飾に応用できる。
【図面の簡単な説明】
【図１】レーザ光の焦点位置の制御に集光レンズおよび対物レンズを用いた本発明で使用するレーザ照射装置の一例の説明図である。
【図２】レーザ光の焦点位置の制御にｆθレンズを用いた本発明で使用するレーザ照射装置の一例の説明図である。
【符号の説明】
１　　レーザ発振器
２　　集光レンズ
３　　対物レンズ
４　　Ｘミラー
５　　Ｙミラー
６　　ターゲット（銀含有ガラス）
７　　ＸＹＺ−ステージ
【図１】
2004002056.tif 000003
【図２】
2004002056.tif 000004